Brevet FR2583347A1 — publié le 19861219

DESCRIPTION La présente invention concerne un procédé qui permet la réalisation de dessus de tables, plateaux, dessous de bouteilles, dessous de plats en agates incluses dans de la résine et réalisé par polymérisation en étuve. Pour la mise en oeuvre de ce procédé, les agates, au préalable polies, subissent un traitement-à l'octate de cobalt fortement dilué puis passé en étuve. Le moule est constitué par des éléments en acier inoxydable et ayant subi une rectification pour obtenir des surfaces rigoureusement planes et d'équerre. La préparation de la résine avant polymérisation demande un soin tout particulier. Après mélange de la résine avec 0,5 à 1 % de Pérosyde de S;lETYLEHYCETONE et de 0,01 à 0,05 % d'octoate de cobalt à 6 %, ce mélange est introduit dans un agitateur. Après cette opération il est dégazé au moyen d'une pompe à vide. Une première couche de résine est coulée dès que la polymérisation est effectuée, les agates sont mises en place, et une seconde couche coulée, de telle façon à obtenir un ensemble de l'ordre de 20 à 25 mm d'épaisseur. Après polymérisation, on effectue les opérations de démoulage, d'ébardage et de polissage. Après polymérisation, les propriétés de l'ensemble seront les suivantes - densité à 250 C............. C 1,20 - Résistance à la traction 600 kg/cm2 - Résistance à la flexion 1000 kg/cm - Température de fléchissement s/charge 700 C La technique consiste ainsi à inclure des agates entre plusieurs couches de résine sans bulle d'air, puis à former un ensemble décoratif harmonieux, tout en obtenant une transparence parfaite permettant de mettre en valeur les couleurs de l'agate soit par lumière naturelle, soit par éclairage, avec une présentation originale de l'agate. I1 est possible d'adapter cette technique à plusieurs utilisations et éventuellement de récupérer l'agate pour éventuellement une autre utilisation. REVENDICATIONS 1 - Procédé d'inclusion d'agates dans des résines, caractérisé en ce qu'il consiste à faire subir aux agates, préalablement un traitement à l'octate de cobalt fortement dilué puis à les passer en étuve, à préparer la résine, à couler une première couche de résine, puis dès que la polymérisation en étuve est effectuée, à mettre en place les agates et à couler une seconde couche de résine, de telle façon à obtenir un ensemble de l'ordre de 20 à 25 mm d'épaisseur et enfin après polymérisation à l'étuve à effectuer les opérations de démoulage, d'ébardage et de polissage. 2 - Procédé selon la revendication 1, caractérisé en ce qu'on utilise un moule constitué par des éléments en acier inoxydable et ayant subi une rectification pour obtenir des surfaces rigoureusement planes et d'équerre. 3 - Procédé selon la revendication 1, caractérisé en ce que la préparation de la résine est effectuée par mélange de constituants de la résine avec 0,5 à 1 % de peroxyde de METYLEHYCETONE et de 0,01 à 0,05 % d'octoate de cobalt à 6 %, ce mélange est ensuite introduit dans un agitateur et après cette opération il est dégazé au moyen d'une pompe à vide. 4 - Application du procédé selon l'une quelconque des revendications précédentes à la réalisation d'ensembles décoratifs harmonieux, notamment de dessus de tables, plateaux, dessous de plats, de bouteilles.